(57)【要約】      （修正有）【課題】溶融槽内の溶融ガラスの下層部分の導電性物質の分布濃度が上層部分より大きくなることによる通電加熱における発熱部分の偏りを防止する。【解決手段】円錐状耐熱合金製炉底部壁２と耐熱合金製加熱電極１８の間に交流電圧を印加するように接続した第１の交流電源装置２７から独立した耐熱合金製垂直部壁４と耐熱合金製加熱電極１８の間に交流電圧を印加するように接続した第２の交流電源装置２８によって溶融槽１内の溶融ガラス２４の上層部分に通電するように構成することにより、廃棄物中に含まれている白金族元素などにより生成される導電性物質によって溶融槽内の溶融ガラスの下層部分の導電性物質の分布濃度が上層部分より大きくなっても通電加熱における発熱部分の偏りを防止して廃棄物処理能力の低下を防止する。【選択図】図１
2008037673.tif 000002
【特許請求の範囲】
【請求項１】
円錐状耐熱合金製炉底部壁と耐火煉瓦製垂直部壁と該耐火煉瓦製垂直部壁によって前記円錐状耐熱合金製炉底部壁から電気的に絶縁して設けた耐熱合金製垂直部壁によって溶融空間を包囲するように構成した溶融槽と、前記溶融槽内にガラス原料および廃棄物を供給する供給口と、前記溶融槽内の廃棄物を含む溶融ガラスを排出する溶融ガラス排出口と、前記円錐状耐熱合金製炉底部壁および耐熱合金製垂直部壁を対極とするように前記溶融槽の中心部に垂下させて設置した耐熱合金製加熱電極と、前記円錐状耐熱合金製炉底部壁と耐火煉瓦製垂直部壁と耐熱合金製垂直部壁および耐熱合金製加熱電極に設けた空冷式の冷却手段と、前記円錐状耐熱合金製炉底部壁と耐熱合金製加熱電極の間に交流電圧を印加するように接続した第１の交流電源装置と、前記耐熱合金製垂直部壁と前記耐熱合金製加熱電極の間に交流電圧を印加するように接続した第２の交流電源装置を備えたことを特徴とする廃棄物ガラス固化処理用電気溶融炉。
【請求項２】
請求項１において、前記円錐状耐熱合金製炉底部壁の傾斜壁面は、底部中央部に位置する溶融ガラス排出口に向けて４５°〜６０°の均一な勾配で形成したことを特徴とする廃棄物ガラス固化処理用電気溶融炉。
【請求項３】
請求項１において、前記円錐状耐熱合金製炉底浴壁の傾斜壁面は、底部中央部に位置する溶融ガラス排出口に向けて４５°〜９０°まで段階的または連続的に変化する勾配で形成したことを特徴とする廃棄物ガラス固化処理用電気溶融炉。
【請求項４】
請求項１〜３の１項において、前記円錐状耐熱合金製炉底部壁と前記溶融ガラス排出口の周辺には、補助加熱装置を配設したことを特徴とする廃棄物ガラス固化処理用電気溶融炉。
【請求項５】
請求項４において、前記円錐状耐熱合金製炉底部壁と耐火煉瓦製垂直部壁と耐熱合金製垂直部壁と溶融ガラス排出口と耐熱合金製加熱電極および補助加熱装置は、それぞれ、単独に交換可能な独立部品として構成したことを特徴とする廃棄物ガラス固化処理用電気溶融炉。
【請求項６】
請求項４において、前記円錐状耐熱合金製炉底部壁の周囲に設けた補助加熱装置は、前記溶融槽内の溶融ガラスを前記溶融ガラス排出口から排出させる前の所定時間にわたって発熱させて該溶融槽内における前記円錐状耐熱合金製炉底部壁の近傍の溶融ガラスを更に加熱するように構成したことを特徴とする廃棄物ガラス固化処理用電気溶融炉。
【請求項７】
請求項１〜６の１項において、前記溶融槽内には、該溶融槽内の溶融ガラスを攪拌するための攪拌気体供給管および／または機械式攪拌装置を設けたことを特徴とする廃棄物ガラス固化処理用電気溶融炉。
【発明の詳細な説明】
【技術分野】
【０００１】
本発明は、廃棄物ガラス固化処理用電気溶融炉に関し、特に、溶融炉内の溶融ガラスに通電することにより発生するジュール熱を利用してガラス原料を溶融させ、溶融ガラス内に廃棄物を混入させて固化処理するための電気溶融炉に関するものである。この溶融炉は、各種の産業廃棄物のガラス固化処理、特に高放射性液体廃棄物のガラス固化処理に使用するのに好適である。
【背景技術】
【０００２】
従来の廃棄物固化処理用電気溶融炉は、耐火物溶融炉では耐火煉瓦により炉体および溶融槽を形成し、その溶融槽内に１対ないし複数対の耐熱合金製の電極を配設した構造である。金属製溶融炉では耐熱合金製の溶融槽壁を有する円筒状の溶融槽に該溶融槽壁を対極とする耐熱合金製の加熱電極を該溶融槽内に１本ないし数本配設した構造である。
【０００３】
このような電気溶融炉は、溶融ガラスが導電性を有することを利用し、前記電極を介して溶融槽内の溶融ガラスに電流を流すことにより発生するジュール熱によってガラスを加熱溶融する構成であり、放射性液体廃棄物およびガラス原料を、溶融炉の上部から溶融ガラス液面上に供給することにより、ここで溶融ガラスによって加熱されて昇温，水分の蒸発，仮焼の過程を経て溶融ガラスと混ざり合った後に溶融炉から排出，冷却されてガラス固化される。
【０００４】
溶融炉を構成する耐火煉瓦および金属材料の健全性は、それらと接触する溶融ガラスの温度によって左右されるため、溶融炉内の溶融ガラスの温度分布は均一であることが望ましい。このために、溶融炉の形状や廃棄物処理量などに応じて様々な電極配置が試みられている。
【０００５】
高放射性液体廃棄物を処理する場合には、炉底部壁の異常温度上昇が発生し、廃棄物処理能力が低下する問題が生じている。この炉底部壁の異常温度上昇現象は、高放射性液体廃棄物に含まれているＲｕ，Ｐｄ，Ｒｈ等の白金族元素が溶融ガラスに難溶性で溶融ガラスより高い粘性の導電性物質を形成して炉底に堆積して電極間電流がその導電性堆積物に集中することから、発生するジュール熱が上方の溶融ガラス液面に十分に供給されないことが原因である。
【０００６】
例えば、耐火物溶融炉については、米国ワシントン州パスコで1988年９月11日から15日にわたって開催された国際廃棄物管理会議スペクトラム88の議事録（Proceedings of the International Topical Meeting on Nuclear and Hazardous Waste Management SPECTRUM'88）（American Nuclear Society,Inc.出版）の75頁に記載されているホルスト・ヴィーゼ（Horst Wiese）の「ベルギーのパメラプラントでの高放射性液体廃棄物の工業的ガラス固化」（Industrial Vitrification of High Level Liquid Waste with The PAMERA Plant in Belgium）では、通常の３分の１の電気抵抗値および通常の５倍の粘性値を有する白金族元素からなる導電性物質が炉底に５ｃｍの厚さに堆積したことによって通電特性が変化し、ガラス製造速度が３０kg/hrから２０kg/hrに低下したと報告されている。
【０００７】
また、同会議の議事録の82頁に記載された虎田真一郎（Shin-ichiro Torata）の「動燃東海ガラス固化技術開発施設のためのガラス溶融炉の開発」（Development of Glass Melter for PNC Tokai Vitrification Facility）には、炉底勾配を持つ実験室規模の溶融炉を使用した数種の実験の結果、４５°の勾配が白金族元素からなる堆積物の排出に有効であることが判り、同勾配を持つ実規模大の溶融炉の試験結果から、その効果が評価されたと報告されている。
【０００８】
たま、金属溶融炉については、日本原子力研究開発機構の公開研究成果報告書である「円筒電極直接通電型溶融炉工学試験装置第９回試験（ＪＣＥＭ−Ｅ９試験）」（N8410 98-041）では、４５°の炉底勾配を有する金属溶融炉にて白金族元素の抜き出し性については良好な結果を得ているにもかかわらず、白金族元素を含有した模擬廃液での処理能力は、白金族元素を含有しない模擬度廃液を用いた試験での結果よりも２０％以上低下することが確認された。これは、溶融ガラス中の導電性白金族元素の濃度が溶融槽の上層部分と下層部分では下層部分の方が高くなることによる、加熱電流密度分布の下部への移動が主な原因と考える、と報告されている。
【０００９】
【非特許文献１】Proceedings of the International Topical Meeting on Nuclear and Hazardous Waste Management SPECTRUM'88  American Nuclear Society,Inc.出版
【非特許文献２】円筒電極直接通電型溶融炉工学試験装置第９回試験（JCEM-E9試験）−高放射性廃液固化研究報告−  １９９８年２月  動力炉・核燃料事業団  東海事業所
【発明の開示】
【発明が解決しようとする課題】
【００１０】
このように従来の溶融炉では、炉底に勾配を持たせているにもかかわらず、若干量の導電性物質がガラス溶融炉の底部あるいは勾配面に堆積し、あるいは溶融槽の下部において溶融ガラス内の導電性物質の濃度が高くなることが予想され、そのような現象が発生した場合には、前述したような通電異常あるいは廃棄物処理能力の低下という現象が発生することになる。
【００１１】
本発明の１つの目的は、ガラス固化処理すべき廃棄物中に含まれている白金族元素などにより生成される導電性物質によって溶融槽内での溶融ガラスへの通電加熱特性が偏って廃棄物処理能力が低下するのを防止することにある。具体的には、溶融槽内の溶融ガラスの下層部分の導電性物質の分布濃度が上層部分より大きくなることによる通電加熱における発熱部分の偏りを防止することにある。
【００１２】
本発明の他の目的は、更に、ガラス固化処理すべき廃棄物中に含まれている白金族元素などにより溶融槽内に生成される導電性物質の該溶融槽外への排出を容易にすることにより、溶融槽の底部に堆積する導電性物質層による通電弊害を防止することにある。
【００１３】
本発明の他の目的は、更に、溶融槽内のガラス原料の溶融および溶融ガラスの排出／停止の制御を容易にすることにある。
【００１４】
本発明の他の目的は、更に、炉体を構成する部品における交換部品の費用、交換時間および解体廃棄物量の低減を可能にすることにある。
【課題を解決するための手段】
【００１５】
本発明は、基本的には、円錐状耐熱合金製炉底部壁と耐火煉瓦製垂直部壁と該耐火煉瓦製垂直部壁によって前記円錐状耐熱合金製炉底部壁から電気的に絶縁して設けた耐熱合金製垂直部壁によって溶融空間を包囲するように構成した溶融槽と、前記溶融槽内にガラス原料および廃棄物を供給する供給口と、前記溶融槽内の廃棄物を含む溶融ガラスを排出する溶融ガラス排出口と、前記円錐状耐熱合金製炉底部壁および耐熱合金製垂直部壁を対極とするように前記溶融槽の中心部に垂下させて設置した耐熱合金製加熱電極と、前記円錐状耐熱合金製炉底部壁と耐火煉瓦製垂直部壁と耐熱合金製垂直部壁および耐熱合金製加熱電極に設けた空冷式の冷却手段と、前記円錐状耐熱合金製炉底部壁と耐熱合金製加熱電極の間に交流電圧を印加するように接続した第１の交流電源装置と、前記耐熱合金製垂直部壁と前記耐熱合金製加熱電極の間に交流電圧を印加するように接続した第２の交流電源装置を備えたことを特徴とする廃棄物ガラス固化処理用電気溶融炉であり、
更に具体的には、前記円錐状耐熱合金製炉底部壁の傾斜壁面は、底部中央部に位置する溶融ガラス排出口に向けて４５°〜６０°の均一な勾配で形成し、あるいは、前記円錐状耐熱合金製炉底浴壁の傾斜壁面は、底部中央部に位置する溶融ガラス排出口に向けて４５°〜９０°まで段階的または連続的に変化する勾配で形成し、
また、前記円錐状耐熱合金製炉底部壁と前記溶融ガラス排出口の周辺には、補助加熱装置を配設し、
更に、前記円錐状耐熱合金製炉底部壁と耐火煉瓦製垂直部壁と耐熱合金製垂直部壁と溶融ガラス排出口と耐熱合金製加熱電極および補助加熱装置は、それぞれ、単独に交換可能な独立部品として構成したことを特徴とする。
【００１６】
また、前記円錐状耐熱合金製炉底部壁の周囲に設けた補助加熱装置は、前記溶融槽内の溶融ガラスを前記溶融ガラス排出口から排出させる前の所定時間にわたって発熱させて該溶融槽内における前記円錐状耐熱合金製炉底部壁の近傍の溶融ガラスを更に加熱するように構成したことを特徴とする。
【００１７】
また、前記溶融槽内には、該溶融槽内の溶融ガラスを攪拌するための攪拌気体供給管および／または機械式攪拌装置を設けたことを特徴とする。
【００１８】
このように構成した廃棄物ガラス固化処理用電気溶融炉は、供給口から溶融槽内に供給されたガラス原料と廃棄物を、円錐状耐熱合金製炉底部壁と耐熱合金製垂直部壁と耐熱合金製加熱電極により構成される３種類の電極によってこれらの電極間の溶融ガラスに通電することにより発生するジュール熱で加熱して廃棄物を含む溶融ガラスに変化させる。
【００１９】
そして、溶融槽内の溶融ガラスの下層部分の導電性物質の分布濃度が上層部分より大きくなったり溶融槽の円錐状耐熱合金製炉底部壁上に導電性物質が堆積たりしたとしても、第２の交流電源装置から耐熱合金製垂直部壁と耐熱合金製加熱電極の間に印加される交流電圧によって溶融槽内の溶融ガラスの上層部分にも必要な加熱電流を流すことができるために、溶融ガラスの表面近辺での発熱を大きくして原料への熱の供給を大きくすることを可能にする。
【００２０】
円錐状耐熱合金製炉底部壁と耐火煉瓦製垂直部壁と耐熱合金製垂直部壁および耐熱合金製加熱電極に設けた空冷式の冷却手段は、これらの壁と電極の温度上昇を抑えて材料の侵食を抑制する。
【００２１】
円錐状耐熱合金製炉底部壁に形成した４５〜６０°程度の勾配または４５〜９０°まで変化する勾配は、廃棄物に含まれる白金族元素がガラスに難溶性の導電性物質を形成しても該導電製物質の溶融槽外への排出を容易にして底部壁に導電性物質が堆積して層状物質が形成されるのを防止する。
【００２２】
また、円錐状耐熱合金製炉底部壁と溶融ガラス排出口の周辺に配設した補助加熱装置は、溶融槽内のガラス原料の溶融および溶融ガラスの排出／停止の制御を補助する。
【００２３】
また、単独に交換可能な独立部品として構成した円錐状耐熱合金製炉底部壁と耐火煉瓦製垂直部壁と耐熱合金製垂直部壁と溶融ガラス排出口と耐熱合金製加熱電極および補助加熱装置は、交換部品の費用、交換時間および解体廃棄物量の低減を可能にする。
【発明の効果】
【００２４】
本発明は、円錐状耐熱合金製炉底部壁と耐火煉瓦製垂直部壁と該耐火煉瓦製垂直部壁によって前記円錐状耐熱合金製炉底部壁から電気的に絶縁して設けた耐熱合金製垂直部壁によって溶融空間を包囲するように構成した溶融槽における前記円錐状耐熱合金製炉底部壁と耐熱合金製加熱電極の間に交流電圧を印加するように接続した第１の交流電源装置から独立した前記耐熱合金製垂直部壁と前記耐熱合金製加熱電極の間に交流電圧を印加するように接続した第２の交流電源装置によって溶融槽内の溶融ガラスの上層部分に通電するように構成したことにより、ガラス固化処理すべき廃棄物中に含まれている白金族元素などにより生成される導電性物質によって溶融槽内の溶融ガラスの下層部分の導電性物質の分布濃度が上層部分より大きくなっても該上層部分にも十分な電流を流すことができ、通電加熱における発熱部分の偏りを防止して廃棄物処理能力の低下を防止することができる。
【００２５】
また、円錐状耐熱合金製炉底部壁と耐火煉瓦製垂直部壁と耐熱合金製垂直部壁および耐熱合金製加熱電極に設けた空冷式の冷却手段は、これらの壁と電極の温度上昇を抑えて材料の侵食を抑制する。
【００２６】
本発明は、更に、前記円錐状耐熱合金製炉底部壁の傾斜壁面を、底部中央部に位置する溶融ガラス排出口に向けて４５°〜６０°の均一な勾配で形成し、または、底部中央部に位置する溶融ガラス排出口に向けて４５°〜９０°まで段階的または連続的に変化する勾配で形成したことにより、ガラス固化処理すべき廃棄物中に含まれている白金族元素などにより溶融槽内に生成される導電性物質の該溶融槽外への排出が容易になり、前記円錐状耐熱合金製炉底部壁に堆積する導電性物質層による通電弊害（異常発熱）を防止することができる。
【００２７】
本発明は、更に、前記円錐状耐熱合金製炉底部壁と前記溶融ガラス排出口の周辺には、補助加熱装置を配設したことにより、溶融槽内のガラス原料の溶融および溶融ガラスの排出／停止の制御を容易に実現することができる。特に、溶融槽内の溶融ガラスを溶融ガラス排出口から排出させる前の所定時間にわたって発熱させて溶融槽内における円錐状耐熱合金製炉底部壁の近傍の溶融ガラスを更に加熱することにより、溶融ガラスの粘度を小さくして排出を円滑にすることができる。
【００２８】
本発明は、更に、前記円錐状耐熱合金製炉底部壁と耐火煉瓦製垂直部壁と耐熱合金製垂直部壁と溶融ガラス排出口と耐熱合金製加熱電極および補助加熱装置は、それぞれ、単独に交換可能な独立部品として構成したことにより、炉体を構成する部品における交換部品の費用、交換時間および解体廃棄物量の低減を可能にすることができる。
【発明を実施するための最良の形態】
【００２９】
本発明の廃棄物ガラス固化処理用電気溶融炉の最良の実施形態は、
円錐状耐熱合金製炉底部壁と耐火煉瓦製垂直部壁と該耐火煉瓦製垂直部壁によって前記円錐状耐熱合金製炉底部壁から電気的に絶縁して設けた耐熱合金製垂直部壁によって溶融空間を包囲するように構成した溶融槽と、前記溶融槽内にガラス原料および廃棄物を供給する供給口と、前記溶融槽内の廃棄物を含む溶融ガラスを排出する溶融ガラス排出口と、前記円錐状耐熱合金製炉底部壁および耐熱合金製垂直部壁を対極とするように前記溶融槽の中心部に垂下させて設置した耐熱合金製加熱電極と、前記円錐状耐熱合金製炉底部壁と耐火煉瓦製垂直部壁と耐熱合金製垂直部壁および耐熱合金製加熱電極に設けた空冷式の冷却手段と、前記円錐状耐熱合金製炉底部壁と耐熱合金製加熱電極の間に交流電圧を印加するように接続した第１の交流電源装置と、前記耐熱合金製垂直部壁と前記耐熱合金製加熱電極の間に交流電圧を印加するように接続した第２の交流電源装置を備え、
前記円錐状耐熱合金製炉底部壁の傾斜壁面は、底部中央部に位置する溶融ガラス排出口に向けて４５°〜６０°の均一な勾配で形成し、または、底部中央部に位置する溶融ガラス排出口に向けて４５°〜９０°まで段階的または連続的に変化する勾配で形成し、
前記円錐状耐熱合金製炉底部壁と前記溶融ガラス排出口の周辺には、補助加熱装置を配設し、
前記円錐状耐熱合金製炉底部壁と耐火煉瓦製垂直部壁と耐熱合金製垂直部壁と溶融ガラス排出口と耐熱合金製加熱電極および補助加熱装置は、それぞれ、単独に交換可能な独立部品として構成する。
【００３０】
また、前記溶融槽内には、該溶融槽内の溶融ガラスを攪拌するための攪拌気体供給管および／または機械式攪拌装置を設ける。
【実施例１】
【００３１】
図１は、本発明に実施例１における廃棄物ガラス固化処理用電気溶融炉の縦断正面図、図２は、図１におけるＡ−Ａ’矢視断面図、図３は、図１におけるＢ−Ｂ’矢視断面図、図４は、廃棄物ガラス固化処理運転のフローチャートである。
【００３２】
溶融槽１は、円錐状耐熱合金製炉底部壁２と円環状耐火煉瓦製垂直部壁３および円筒状耐熱合金製垂直部壁４によって包囲して溶融空間を形成するように構成する。円環状耐火煉瓦製垂直部壁３は、円錐状耐熱合金製炉底部壁２と円筒状耐熱合金製垂直部壁４の間に位置させて両者間を電気的に絶縁するように機能させる。前記各部壁２，３，４内には、それぞれ、冷却媒体である冷却空気を流通させる冷却ジャケット５，６，７を設ける。また、前記円錐状耐熱合金製炉底部壁２は、その中心部の下方に位置する溶融ガラス排出口８に向かって６０°の勾配で絞り込む傾斜壁面を形成する。そして、これらの前記各部壁２，３，４の外側には断熱性を持った各種の耐火煉瓦９〜１３を配置し、更にその外周を金属ケーシング１４で覆って炉全体を構成する。
【００３３】
前記円錐状耐熱合金製炉底部壁２における傾斜壁面は、廃棄物に含まれる白金族元素が溶融ガラスに難溶性の導電性物質を形成して前記円錐状耐熱合金製炉底部壁２の壁面に堆積することにより電気的な弊害を招来する導電性堆積物を溶融ガラス排出口８から溶融ガラスと共に容易に排出できるようにするためのものであり、４５°〜６０°の均一な勾配で形成し、あるいは４５°〜９０°まで段階的または連続的に傾斜角度が変化するような勾配で形成することが望ましい。
【００３４】
溶融ガラス排出口８の下方には、ガラス固化体容器（図示省略）を出し入れ可能に設置する。
【００３５】
炉の底部に位置する円盤状の耐火煉瓦９は、前記金属ケーシング１４の内側にあって耐火煉瓦底部層を形成し、その中央部に、前記溶融ガラス排出口８を前記前記円錐状耐熱合金製炉底部壁２から炉外に導出させると共に該溶融ガラス排出口８を加熱制御することにより溶融ガラスの流出を制御（流出／遮断）する誘導加熱用コイル１５を配置するための空間９ａを備え、更に、前記空間９ａの壁面に装着した補助加熱装置１６を備える。補助加熱装置１６は、発熱抵抗体を用いて構成する。そして、誘導加熱用コイル１５または補助加熱装置１６により前記溶融ガラス排出口８からの溶融ガラスの流出を制御する。
【００３６】
円筒状の耐火煉瓦１０は、前記金属ケーシング１４の内側にあって前記耐火煉瓦９上に耐火煉瓦外周部層を形成する。この円筒状の耐火煉瓦１０の内側の下部に配置した下部耐火煉瓦１１は、前記円錐状耐熱合金製炉底部壁２の外周を支持する耐火煉瓦下部内周部層を形成する。この下部耐火煉瓦１１は、その内周壁面に補助加熱装置１７を備える。
【００３７】
前記補助加熱装置１７は、抵抗発熱体または誘導加熱用コイルを用いて構成し、溶融槽１内に投入されたガラス原料（固化ガラス）を前記円錐状耐熱合金製炉底部壁２と耐熱合金製垂直部壁４と耐熱合金製加熱電極１８により構成される３種類の電極によって通電可能な溶融状態になる温度まで加熱する起動運転および溶融槽１内の溶融ガラス２４の下層部分の温度調整に使用する。
【００３８】
特に、前記補助加熱装置１７は、溶融槽１内の溶融ガラス２４の下層部分の導電性物質の濃度が高くなることによる通電加熱弊害が発生しても溶融槽１内の溶融ガラス２４の温度分布を適正化する補助加熱を実現することができ、これにより溶融ガラス２４の流下などの運転制御が容易になり、均一な廃棄物含有ガラスの製造を可能にする。
【００３９】
前記補助加熱装置１６，１７は、外部の電源装置（図示省略）から給電するように接続する。補助加熱装置１６，１７から外部の電源装置への引出線は、図示説明は省略するが、耐熱性の絶縁導線を使用し、補助加熱装置１６からの引出線は、空間９ａを形成する耐火煉瓦９の壁面に沿って外部に導出して補助加熱装置１６と共に下方から着脱できるように設置し、補助加熱装置１７からの引出線は、耐火煉瓦１１，１２の内壁に沿って上方に引き延ばして耐火煉瓦１３を貫通させることにより外部に導出し、補助加熱装置１７と共に上方から着脱できるように設置する。（配線構成の説明を追加します。）
また、前記円筒状の耐火煉瓦１０の内側の上部に配置した上部耐火煉瓦１２は、前記円環状耐火煉瓦製垂直部壁３と円筒状耐熱合金製垂直部壁４の外周を支持する耐火煉瓦上部内周部層を形成する。
【００４０】
炉体の天井部に位置する円盤状の耐火煉瓦１３は、円筒状の耐火煉瓦１０の内側に嵌入して上部耐火煉瓦１２の上端に載置されて耐火煉瓦上蓋層を形成する。この円盤状の耐火煉瓦１３には、その中央部に、耐熱合金製加熱電極１８を貫通させて設置する加熱電極貫通穴１３ａおよび該貫通穴の回りにその他の手段を貫通させるように設置するための貫通穴を備える。
【００４１】
耐熱合金製加熱電極１８は、前記耐熱合金製炉底部壁２および耐熱合金製垂直部壁４を対極として位置するように前記耐火煉瓦１３の加熱電極貫通穴１３ａを貫通させて溶融槽１の中心部に垂下させて設置する。この耐熱合金製加熱電極１８は、浴槽１内の任意の高さに移動させることができるように設置する。また、この耐熱合金製加熱電極１８は、内部に冷却通路１８ａを備え、冷却空気入口１９から供給した冷却空気を流通させて冷却空気出口２０から排出するように構成する。また、このような耐熱合金製加熱電極１８は、複数本設置するように構成することも可能である。
【００４２】
耐火煉瓦１３には、更に、溶融槽１の上部から該溶融槽１内に処理対象の廃棄物とガラス原料を供給するための廃棄物供給口２１とガラス原料供給口２２と、廃棄物処理時に発生する廃ガスを排出するための廃ガス出口２３と、溶融槽１内の溶融ガラス２４を攪拌するために該溶融槽１（溶融ガラス２４）内に攪拌空気を供給する攪拌空気供給配管２５および機械式攪拌装置２６を貫通させて設置する。攪拌空気は、他の気体に変えることも可能である。
【００４３】
このように構成する廃棄物ガラス固化処理用電気溶融炉における前記円錐状耐熱合金製炉底部壁２と円環状耐火煉瓦製垂直部壁３および円筒状耐熱合金製垂直部壁４、溶融ガラス排出口８、誘導加熱用コイル１５、耐熱合金製加熱電極１８、補助加熱装置１６，１７は、それぞれ、独立して溶融炉の上部または下部より順次に着脱して交換可能とするように独立した部品構造として交換部品の費用、交換時間および解体廃棄物量の低減を可能とする。
【００４４】
また、溶融槽１を構成する円錐状耐熱合金製炉底部壁２と耐火煉瓦製垂直部壁３と耐熱合金製垂直部壁４の周辺は、予め組積みした断熱性を持った各種の耐火煉瓦９〜１３によって包囲し、更に、金属ケーシング１４によって覆った構成であるので、その構造維持および強度維持に優れ、更に、耐食性，耐火性，断熱性に優れ、十分な強度をもった炉体を実現することができる。
【００４５】
前記円錐状耐熱合金製炉底部壁２と耐熱合金製垂直部壁４と耐熱合金製加熱電極１８により構成する３種類の電極は、溶融槽１内において溶融ガラス２４を必要な温度に加熱昇温することができるように該溶融ガラス２４に通電するのに十分な大きさとする。
【００４６】
前記３種類の電極によって溶融槽１内の溶融ガラス２４に通電して該溶融ガラス２４を均一に加熱昇温するように該溶融ガラス２４に通電するための直接通電加熱電源装置は、円錐状耐熱合金製炉底部壁２と耐熱合金製加熱電極１８間に交流電圧を印加するように接続した第１の交流電源装置２７と、耐熱合金製垂直部壁４と耐熱合金製加熱電極１８間に交流電圧を印加するように接続した第２の交流電源装置２８を備える。第１の交流電源装置２７と第２の交流電源装置２８は、電気的に独立した電源装置として構成し、それぞれ、定電力制御，定電流制御あるいは定電圧制御などによって所望の通電制御を可能とするように構成する。
【００４７】
前記円錐状耐熱合金製炉底部壁２および耐熱合金製垂直部壁４から第１の交流電源装置２７および第２の交流電源装置２８への引出線は、図示説明は省略するが、耐熱性の絶縁導線を使用し、円錐状耐熱合金製炉底部壁２からの引出線は、耐火煉瓦１２の内壁に沿って上方に引き延ばして耐火煉瓦１３を貫通させることにより外部に導出し、円錐状耐熱合金製炉底部壁２と共に上方から着脱できるように設置し、耐熱合金製垂直部壁４からの引出線は、耐熱合金製垂直部壁４の上端から上方に引き出して耐火煉瓦１３を貫通させることにより外部に導出し、耐熱合金製垂直部壁４と共に上方から着脱できるように設置する。
【００４８】
このように構成した電気溶融炉においては、第１の交流電源装置２７から円錐状耐熱合金製炉底部壁２と耐熱合金製加熱電極１８間に印加される交流電圧によって溶融槽１内の溶融ガラス２４に流れる電流は、主として溶融槽１内の溶融ガラス２４の下層部分を通過して該部にジュール熱を発生するように流れ、第２の交流電源装置２８から耐熱合金製垂直部壁４と耐熱合金製加熱電極１８間に印加される交流電圧によって溶融槽１内の溶融ガラス２４に流れる電流は、主として溶融槽１内の溶融ガラス２４の上層部分を通過して該部にジュール熱を発生するように流れるようになる。
【００４９】
また、前記誘導加熱用コイル１５と補助加熱装置１６，１７は、それぞれ、個別に給電制御することができるように電源装置（図示省略）に接続し、冷却ジャケット５，６，７は、それぞれ、個別に冷却媒体の供給を制御することができるように冷却媒体供給装置（図示省略）に接続する。
【００５０】
従来の金属製溶融炉において、溶融ガラス２４中の導電性白金族元素の混在分布濃度が溶融槽内の上層部分と下層部分では下層部分の方が高くなることによって、加熱電流密度分布が下層部分へ移動して通電加熱が偏ることにより廃棄物処理能力が低下している。
【００５１】
しかしながら、この実施例１では、耐熱合金製垂直部壁４と加熱電極１８間の電流通路が、主として、耐熱合金炉底部壁２と加熱電極１８間の電流通路から独立して溶融ガラス２４の上層部分に形成されることから、その近辺の加熱電流密度を大きくして該部に大きなジュール発熱を発生することから、溶融ガラス２４の表面近くに投入されているガラス原料および廃棄物への熱供給を大きくすることができ、廃棄物処理能力を向上させることができる。
【００５２】
また、耐熱合金製垂直部壁４を溶融ガラス２４の表面よりも上位まで伸びるように配置することにより、高温の溶融ガラス２４の熱を効率的に溶融槽１内の上部空間に伝えて該溶融ガラス２４の表面近くに投入されたガラス原料および廃棄物の上表面からも該ガラス原料および廃棄物に熱を供給して該ガラス原料および廃棄物の加熱効率を向上させることができる。これにより廃棄物処理能力が向上するようになる。
【００５３】
このように溶融槽１内の溶融ガラス２４とガラス原料および廃棄物を効率良く加熱して実現する廃棄物処理能力の向上は、溶融炉の小型化を可能にする。
【００５４】
このように構成した廃棄物ガラス固化処理用電気溶融炉の運転について、図４を参照して説明する。
【００５５】
ステップＳ０
ガラス原料をガラス原料供給口２２から溶融槽１内に投入し、補助加熱装置１７を機能させて溶融槽１内のガラス原料を該ガラス原料に電流を流して発熱させる通電加熱を可能にする溶融状態になるまで加熱し、通電加熱可能な溶融ガラス状態になると交流電源装置２７，２８を機能させて円錐状耐熱合金製炉底部壁２と耐熱合金製垂直部壁４と耐熱合金製加熱電極１８により構成した３種類の電極によって溶融ガラス２４に通電することにより該溶融ガラス２４に発生するジュール熱を発生させ、このジュール熱によって溶融ガラス２４を加熱するようにする。
【００５６】
ステップＳ１
高放射性液体廃棄物とガラス原料を廃棄物供給口２１とガラス原料供給口２２から溶融槽１内の溶融ガラス２４の表面上に連続的に投入する。
【００５７】
ステップＳ２
溶融槽１内に投入された高放射性液体廃棄物とガラス原料を所期の温度に加熱昇温することができるように、交流電源装置２７，２８によって前記円錐状耐熱合金製炉底部壁２と耐熱合金製垂直部壁４と耐熱合金製加熱電極１８により構成する３種類の電極から溶融槽１内の溶融ガラス２４内に流す電流を制御することによって該溶融ガラス２４内でのジュール熱の発生を調整して該溶融ガラス２４の温度分布を所期の特性となし、攪拌空気供給配管２５から溶融ガラス２４内に攪拌空気を供給すると共に機械式攪拌装置２６を機能させて溶融ガラス２４を攪拌し、溶融槽１内に発生した廃ガスを廃ガス出口２３から炉外に排出することによって、放射性液体廃棄物およびガラス原料を加熱して昇温，水分の蒸発，仮焼の過程を経て溶融ガラスと混ざり合った状態とする。この間、溶融ガラス排出口８はガラスが溶融しない（溶融ガラス２４が固化する）温度に維持しておく。
【００５８】
このような加熱において、円錐状耐熱合金製炉底部壁２と円環状耐火煉瓦製垂直部壁３と耐熱合金製垂直部壁４と耐熱合金製加熱電極１８は、冷却ジャケット５，６，７および冷却通路１８ａに適宜に冷媒を通して冷却することにより、過熱を抑制して侵食速度の低下を実現する。
【００５９】
この加熱および冷却の方法は、具体的には、例えば、
（１）耐火煉瓦製垂直部壁４を冷却しつつ、冷却した耐熱合金製垂直部壁４と冷却した耐熱合金製加熱電極１８の間の溶融ガラス２４を通電加熱すると共に耐熱合金製炉底部壁２を冷却する、
（２）冷却した耐熱合金製垂直部壁４と冷却した耐熱合金製加熱電極１８の間の溶融ガラス２４を通電加熱すると共に耐熱合金製炉底部壁２を冷却しない状態で補助過熱装置１７によって加熱する、
（３）冷却した耐熱合金製垂直部壁４と冷却した耐熱合金製加熱電極１８の間の溶融ガラス２４を通電加熱すると共に冷却した耐熱合金製炉底部壁２と冷却した耐熱合金製加熱電極１８の間の溶融ガラス２４を通電加熱する、
等の方法を適宜に選択して実施することができる。
【００６０】
そして、溶融槽１内の溶融ガラス２４の液位が所定値に近づき、所定時間後には所定値に到達して排出するに至る所定時間前に達したときには、通電加熱に加えて、補助加熱装置１７を作動させることにより溶融槽１内の溶融ガラス２４への加熱量を増加させて該溶融槽１内における円錐状耐熱合金製炉底部壁２の近傍の溶融ガラス２４を更に加熱して該部の溶融ガラス２４の粘度を小さくして円滑な排出を実現するような制御を実行する。
【００６１】
ステップＳ３
このような加熱状態において、連続的な廃棄物とガラス原料の供給により溶融槽１内の溶融ガラス２４の液位が所定値に達したかどうかを検出して処理を分岐する。この液位の検出は、溶融槽１内に検出センサ（図示省略）を設置しておく方法や投入した廃棄物とガラス原料の量から推定する方法等で実現する。
【００６２】
ステップＳ４
溶融ガラス排出口８を誘導加熱用コイル１５および／または補助加熱装置１６によって加熱して該溶融ガラス排出口８内の固化ガラスを溶融することにより、溶融槽１内の溶融ガラス２４が溶融ガラス排出口８を通って流出することができるようにする。
【００６３】
ステップＳ５
溶融槽１内の溶融ガラス２４を溶融ガラス排出口８を通して流出させてガラス固化体容器（図示省略）に注入する。
【００６４】
ステップＳ６
溶融ガラス排出口８から排出した溶融ガラス２４の量が所定量に達したかどうかを検出して処理を分岐する。この検出は、溶融槽１内の溶融ガラス２４の減少量あるいはガラス固化体容器に注入された溶融ガラス２４の量を計測することなどにより実現する。
【００６５】
ステップＳ７
溶融ガラス排出口８から排出した溶融ガラス２４の量が所定量に達すると、溶融ガラス排出口８からの溶融ガラス２４の流出を停止させる。この流出停止は、誘導加熱用コイル１５および／または補助加熱装置１６による溶融ガラス排出口８の加熱を停止し、溶融ガラス排出口８の温度を該溶融ガラス排出口８内の溶融ガラス２４が固化して流出できなくなるようにすることにより実現する。
【図面の簡単な説明】
【００６６】
【図１】本発明の実施例１における廃棄物ガラス固化処理用電気溶融炉の縦断正面図である。
【図２】図１におけるＡ−Ａ’矢視断面図である。
【図３】図１におけるＢ−Ｂ’矢視断面図である。
【図４】廃棄物ガラス固化処理運転のフローチャートである。
【符号の説明】
【００６７】
１…溶融槽、２…円錐状耐熱合金製炉底部壁、３…円環状耐火煉瓦製垂直部壁、４…円筒状耐熱合金製垂直部壁、８…溶融ガラス排出口、１８…耐熱合金製加熱電極、２１…廃棄物供給口、２２…ガラス原料供給口、２４…溶融ガラス、２７…第１の交流電源装置、２８…第２の交流電源装置。
【図１】
2008037673.tif 000003
【図２】
2008037673.tif 000004
【図３】
2008037673.tif 000005
【図４】
2008037673.tif 000006